제조 예 3 에서 얻 어 진 폴리 이미드 계 고분자 ( 3 ) 분말 20 g , γ - 부티 로 락톤 272 . 093 g , γ - 부티 로 락톤 에 고형분 농도 30 질량 % 의 실리카 입자 ( 평균 1 차 입자경 27 ㎚) 를 분산 한 용액 66 . 534 g , 및 스미 플 라스트 바이올렛 B 를 2 . 00 ㎎( 폴리 이미드 바니시 중 의 고형분 에 대하 여 50 ppm ) 을 혼합 하 고 , 30 분 간 교반 하 여 , 폴리 이미드 바니시 ( 3 ') 를 얻 었 다 . 여기 서 , 실리카 입자 의 고형분 과 폴리 이미드 계 고분자 의 고형분 의 질량비 를 50 : 50 으로 하 였 다 . 다음 으로 , PET ( 폴리에틸렌 테레프탈 레이트 ) 필름 상 에 있 어서 유연 성 형 에 의해 도막 을 성형 하 였 다 . 그 후 , 50 ℃ 에서 30 분 , 140 ℃ 에서 10 분 가열 함 으로써 도막 을 건조 하 고 , PET 필름 으로부터 도막 을 박리 하 였 다 . 그 후 , 200 ℃ 에서 40 분 , 도막 을 가열 함 으로써 50 ㎛ 의 두께 를 갖 는 폴리 이미드 필름 을 얻 었 다 .